(57)【要約】【課題】金属錯体触媒を用いたヒドロシリル化反応を利用した反応性組成物において、触媒由来の着色を抑制することができる反応性組成物を提供することを課題とする。【解決手段】（Ａ）ヒドロシリル基を有する化合物、（Ｂ）不飽和有機化合物、（Ｃ）金属錯体触媒を含有する反応性組成物において、該反応性組成物が（Ｄ）金属錯体触媒の金属と錯形成することができる窒素原子含有化合物をさらに含んでいることを特徴とする反応性組成物。（Ｄ）窒素原子含有化合物は、アミン化合物やカルボジイミド化合物であることが好ましい。また、ヒドロシリル化反応を酸素存在下や、露点−２０℃以下の乾燥雰囲気で反応させることで、着色をさらに抑制することが可能となる。【選択図】  なし【特許請求の範囲】
【請求項１】
（Ａ）ヒドロシリル基を有する化合物、（Ｂ）不飽和有機化合物、（Ｃ）金属錯体触媒を含有する反応性組成物において、該反応性組成物が（Ｄ）金属錯体触媒の金属と錯形成することができる窒素原子含有化合物をさらに含んでいることを特徴とする反応性組成物。
【請求項２】
（Ｄ）金属錯体触媒の金属と錯形成することができる窒素原子含有化合物が、アミン化合物であることを特徴とする請求項１記載の反応性組成物。
【請求項３】
アミン化合物が、２以上の配位座を有し、金属とキレート形成能を有するポリアミンであることを特徴とする請求項２記載の反応性組成物。
【請求項４】
キレート構造が５員環もしくは６員環構造であることを特徴とする請求項３記載の反応性組成物。
【請求項５】
（Ｄ）金属錯体触媒の金属と錯形成することができる窒素原子含有化合物が、カルボジイミド化合物であることを特徴とする請求項１記載の反応性組成物。
【請求項６】
酸素存在下でヒドロシリル化反応させることを特徴とする請求項１〜５のいずれか記載の反応性組成物。
【請求項７】
露点−２０℃以下の乾燥雰囲気で反応させることを特徴とする請求項１〜６のいずれか記載の反応性組成物。
【発明の詳細な説明】
【技術分野】
【０００１】
本発明は、ヒドロシリル化反応を利用した反応性組成物に関する。
【背景技術】
【０００２】
多重結合へのＳｉ−Ｈ基の付加反応であるヒドロシリル化反応を用いた反応性組成物は、多くの分野で非常に有用である。ヒドロシリル化反応は、金属錯体触媒、特に白金錯体触媒を用いるのが一般的である。
【０００３】
白金錯体触媒としては、例えば、塩化白金酸、白金の単体、アルミナ、シリカ、カーボンブラック等の坦体に固体白金を坦持させたもの、白金−ビニルシロキサン錯体、白金−ホスフィン錯体、白金−ホスファイト錯体、白金アルコラート触媒等がある。
【０００４】
金属錯体触媒は、ヒドロシリル化反応終了後の反応性組成物中で、黒色や茶色に変色し、得られた反応生成物が着色するという問題があった。従来技術では、遷移金属の、アミノ基、ホスフィノ基またはスルフィド基から選択される少なくとも１つの遷移金属錯体を含有する、少なくとも３個のオルガノシロキサン単位からなる遷移金属含有オルガノシロキサンを触媒として用いることで、触媒の変色を抑制している（特許文献１）。また、金属錯体触媒に低分子量の鎖状または環状のビニル基含有シロキサンを添加することによって、触媒の変色を抑制している（特許文献２）。さらに、ヒドロシリル化反応後の溶液を、適当な吸着剤によって処理し、金属錯体触媒を除去することによって、着色を抑制している（特許文献３）。
【０００５】
しかしながら、特許文献１の方法では、アミノ配位子を介して結合した０価の白金錯体用いた場合には、着色を抑制することができない。また、白金錯体を特別な配位子を用いて調製しなければならない。特許文献２は、触媒だけの状態では劣化を抑制されているが、この触媒を用いてヒドロシリル化反応を行った場合、生成物に着色が確認される場合がある。特許文献３では、吸着剤を用いるために、ヒドロシリル化反応後の反応性組成物が液体でなければならない。反応組成物が固体として得られた場合、後処理で金属錯体触媒を除くことによって、着色を防止することは困難である。
【特許文献１】特開平７−１４９７０号公報
【特許文献２】特開平１１−１２８７４８号公報
【特許文献３】特開平１１−３４３４５７号公報
【発明の開示】
【発明が解決しようとする課題】
【０００６】
本発明の課題は、金属錯体触媒を用いたヒドロシリル化反応を利用した反応性組成物において、触媒の種類や、硬化後の反応組成物の状態にかかわらず、触媒由来の着色を抑制することができる反応性組成物を提供することにある。
【課題を解決するための手段】
【０００７】
本発明者らは、上記課題を解決するために鋭意検討した結果、
（１）（Ａ）ヒドロシリル基を有する化合物、（Ｂ）不飽和有機化合物、（Ｃ）金属錯体触媒を含有する反応性組成物において、該反応性組成物が（Ｄ）金属錯体触媒の金属と錯形成することができる窒素原子含有化合物を、さらに含んでいることを特徴とする反応性組成物、
（２）（Ｄ）金属錯体触媒の金属と錯形成することができる窒素原子含有化合物が、アミン化合物であることを特徴とする請求項１記載の反応性組成物、
（３）アミン化合物が、２以上の配位座を有し、金属とキレート形成能を有するポリアミンであることを特徴とする請求項２記載の反応性組成物、
（４）キレート構造が５員環もしくは６員環構造であることを特徴とする請求項３記載の反応性組成物、
（５）（Ｄ）金属錯体触媒の金属と錯形成することができる窒素原子含有化合物が、カルボジイミド化合物であることを特徴とする請求項１記載の反応性組成物、
（６）酸素存在下でヒドロシリル化反応させることを特徴とする請求項１〜５のいずれか記載の反応性組成物、
（７）露点−２０℃以下の乾燥雰囲気で反応させることを特徴とする請求項１〜６のいずれか記載の反応性組成物、
を見出した。
【発明の効果】
【０００８】
金属錯体触媒が原因の着色は、金属錯体触媒の配位子交換、金属の価数変化、コロイド金属析出等と考えられる。ゆえに、金属錯体触媒が無色透明の状態で、安定であれば良い。本発明によれば、硬化後の反応組成物中で、（Ｃ）金属錯体触媒の金属が（Ｄ）窒素原子含有化合物と安定な錯体を形成し、無色の状態を保つことができる。したがって、ヒドロシリル反応終了後に金属錯体触媒を組成物から除去しない状態であっても、着色を抑制することができる。また、（Ｃ）金属錯体触媒の金属の価数がどんな場合においても、金属と（Ｄ）窒素原子含有化合物との間で錯体が形成されれば、着色を抑制することができる。
【０００９】
さらに、酸素存在下で反応させることで、（Ｃ）金属錯体触媒と、（Ｄ）窒素原子含有化合物と、酸素とが安定な錯体を形成し、また、金属錯体触媒の金属が高価数状態になることで、より着色を抑制できることを見出した。この（Ｃ）金属錯体触媒と（Ｄ）窒素原子含有化合物との錯体は、水によって分解されることがあるため、露点が−２０℃以下の乾燥雰囲気で反応させることが好ましいことを見出した。
【発明を実施するための最良の形態】
【００１０】
以下、本発明を詳説する。本発明の反応性組成物において、（Ｄ）金属錯体触媒の金属と錯形成することができる窒素化合物としては、アミン化合物、カルボジイミド化合物等を挙げることができる。
【００１１】
アミン化合物において、アミン構造は、第一アミン、第二アミン、第三アミンのいずれでもよい。最も好ましいのは第三アミンである。また、鎖状脂肪族アミン、環状脂肪族アミン、芳香族アミンのいずれでもよい。アミン化合物としては、例えば、アルキレンジアミン、ポリアルキレンポリアミン、ピペラジン誘導体、イミダゾリジン誘導体等を挙げることができる。これらの化合物は、Ｎ位に置換基を有していても良い。また、アミノ基の数は２以上であることが好ましく、ジアミン、トリアミン、テトラアミン、ペンタアミン等のいずれでも良い。
【００１２】
（Ｄ）金属錯体触媒の金属とキレート構造を形成することができるポリアミン化合物において、アミノ基間の連結基としては、置換もしくは無置換のアルキレン基、置換もしくは無置換の飽和もしくは不飽和シクロアルキレン基、置換もしくは無置換のアリーレン基、置換もしくは無置換のアリールアルキレン基、置換もしくは無置換のアリーレンアルキレン基、置換もしくは無置換のアリーレンビス（アルキレン）基、ジアルキル（ポリ）シリレン基、ジアリール（ポリ）シリレン基、ヘテロ原子含有有機基、ポリアクリレートもしくはポリメタクリレートから誘導される２価基が挙げられる。
【００１３】
（Ｄ）金属錯体触媒の金属とキレート構造を形成することができるポリアミン化合物は、少なくとも２の窒素原子が金属に配位して、キレート構造を形成すると安定化し、着色を防止することができる。このキレート構造は、５員環もしくは６員環構造が安定である。したがって、アミノ基間の連結基の主鎖部は、炭素数２もしくは３が好ましい。例えば、置換基を有していても良いエチレン基もしくはｎ−プロピレン基等を挙げることができる。
【００１４】
本発明において、カルボジイミド化合物としては、モノカルボジイミド化合物もしくはポリカルボジイミド化合物を用いることができる。モノカルボジイミド化合物としては、下記一般式（１）により表される化合物が好ましい。
【００１５】
【化１】
2004156021.tif 000002
【００１６】
一般式（１）において、Ｒ１およびＲ２はそれぞれ独立に、水素原子、炭素数１〜２５のアルキル基、炭素数６〜１８のシクロアルキル基、または炭素数６〜１８のアリール基を表す。ただし、Ｒ１およびＲ２が同時に水素原子であることはない。
【００１７】
一般式（１）により表される化合物としては、１，３−ジイソプロピルカルボジイミド 、１，３−ジ−ｔ−ブチルカルボジイミド、１−ｔ−ブチル−３−エチルカルボジイミド 、１，３−ジシクロヘキシルカルボジイミド、１−ベンジル−３−シクロヘキシルカルボジイミド、１，３−ビス（２，２−ジメチル−１，３−ジオキソラン−４−メチル）カルボジイミド、１，３−ビス（トリメチルシリル）カルボジイミド、１，３−ジ−ｐ−トルオイルカルボジイミド、１−（３−ジメチルアミノプロピル）−３−エチルカルボジイミドを挙げることができる。
【００１８】
また、カルボジイミド 類の塩としては、１−（３−ジメチルアミノプロピル）−３−エチルカルボジイミド塩酸塩、１−（３−ジメチルアミノプロピル）−３−エチルカルボジイミドメチオジド、１，３−ジシクロヘキシルカルボジイミドメチオジド、１−シクロヘキシル−３−（２−モルフォリノエチル）カルボジイミドメチルパラトルエンスルホン酸塩が好ましい。
【００１９】
ポリカルボジイミドとは、分子内にカルボジイミド 基を２以上有する化合物を言う。ポリカルボジイミド化合物を得る方法の一つとして、イソシアネート化合物の二量化・脱炭酸反応で得ることができる。
【００２０】
カルボジイミド基を有するポリカルボジイミドの原料たるイソシアネート化合物としては、モノイソシアネート、ポリイソシアネート化合物がある。例を挙げると、モノイソシアネートとしてはメチルイソシアネート、エチルイソシアネート、プロピルイソシアネート、ブチルイソシアネート、オクタデシルイソシアネート、フェニルイソシアネート等、ポリイソシアネートとしては、ヘキサメチレンジイソシアネート、イソホロンジイソシアネート、トリレンジイソシアネート、ジフェニルメタンジイソシアネート、シクロヘキサンジイソシアネート、ジシクロヘキシルメタンジイソシアネート、キシリレンジイソシアネート、テトラメチルキシリレンジイソシアネート等がある。
【００２１】
カルボジイミド化反応に用いられる触媒としては、ホスホレン、ホスホレンオキサイド類が上げられる。具体的には、１−エチル−３−メチル−３ホスホレンオキサイド、１−フェニル−３−メチル−３−ホスホレンオキサイド、１−フェニル−３−メチル−２−ホスホレンオキサイド等がある。
【００２２】
本発明において、カルボジイミド化反応に使用する溶剤としては、トルエン、キシレン等の芳香族炭化水素類、テトラヒドロフラン、１，４−ジオキサン、１，３−ジオキソラン等のエーテル類、ジメチルカーボネート、ジエチルカーボネート、エチレンカーボネート、プロピレンカーボネート等の炭酸エステル類、酢酸エチル、酢酸ブチル等のエステル類、アセトン、２−ブタノン等のケトン類、アセトニトリル、クロロホルム、ジメチルホルムアミド等、活性水素原子を含有しない種々の有機溶媒を使用することができる。
【００２３】
ポリカルボジイミドは、前記の基本的な方法の他、例えば米国特許第２，９４１，９５６号、特公昭４７−３３２７９号公報、特開平５−１７８９５４、特開平７−３３０８４９号公報等に開示されている方法、Ｊ．Ｏｒｇ．Ｃｈｅｍ．，２８，２０６９（１９６３）、Ｃｈｅｍ．，Ｒｅｖｉｅｗ８１，６１９（１９８１）に記載されている方法で行うことができる。また、最近では特開平５−１７８９５４号公報、特開平６−５６９５０号公報等に開示されている様に無溶媒下でも行うことができる。
【００２４】
本発明の反応性組成物に係わる（Ａ）ヒドロシリル基を有する化合物としては、分子内に１以上のヒドロシリル基を有する化合物であれば、特に限定はない。トリメチルシラン、ジメチルシラン、トリエチルシラン、ジクロロシラン、トリクロロシラン、メチルジクロロシラン、ジメチルクロロシラン、エチルジクロロシラン、シクロペンチルジクロロシラン、メチルフェニルトリクロロシラン、（３，３，３−トリフルオロプロピル）−ジクロロシラン、メチルクロロシラン、式（２）で表されるポリシロキサン、式（３）で表されるヒドロシリル基含有化合物等を挙げることができる。
【００２５】
【化２】
2004156021.tif 000003
【００２６】
【化３】
2004156021.tif 000004
【００２７】
式中、Ｒ３は、それぞれ独立して、水素原子、ハロゲン原子、炭化水素基、ヘテロ原子含有炭化水素基、ハロゲン化炭化水素基、Ｒ４は、炭化水素基、ヘテロ原子含有炭化水素基、ハロゲン化炭化水素基、または直接結合を示し、Ｚ３は、ｎ２と同じ価数を持つ連結基であり、ｎ１、ｎ２は１以上の整数である。］
【００２８】
本発明の反応性組成物に係わる（Ｂ）不飽和有機化合物としては、分子内に１以上の不飽和結合を有する化合物であれば、特に制限はない。不飽和結合は、分子末端にあっても、内部にあってもどちらでも良い。
【００２９】
本発明の反応性組成物に係わる（Ａ）ヒドロシリル基を有する化合物、および／または（Ｂ）不飽和有機化合物は、分子内に窒素原子を含有していても良い。その場合、（Ａ）ヒドロシリル基を有する化合物、および／または（Ｂ）不飽和有機化合物が（Ｄ）金属錯体触媒の金属と錯形成することができる窒素原子含有化合物として作用する。
【００３０】
本発明の反応性組成物において、（Ｃ）金属錯体触媒としては、白金、ルテニウム、ロジウム、パラジウム、オスミウム、イリジウム等の化合物が知られている。高い活性を有することから、特に白金化合物が有用である。白金化合物の例としては、塩化白金酸、白金の単体、アルミナ、シリカ、カーボンブラック等の担体に固体白金を担持させたもの、白金−ビニルシロキサン錯体、白金−ホスフィン錯体、白金−ホスファイト錯体、白金アルコラート触媒等が使用できる。ヒドロシリル化反応の際、金属錯体触媒は金属として０. ０００１質量％から０. １質量％程度添加される。ヒドロシリル化反応は、室温から１５０℃程度、好ましくは室温℃から１２０℃程度の温度で行うことができる。
【００３１】
本発明の反応性組成物において、反応組成物中の金属原子１molに対して、０．１〜１０００molの範囲で、窒素原子が存在することが好ましい。窒素原子の量が、この範囲より少ないと、金属錯体触媒由来の着色を抑制することができない。また、この範囲より多いと、ポリアミン化合物によって、ヒドロシリル化反応が阻害されたり、アミン由来の着色が生じたりする場合がある。
【００３２】
本発明の反応性組成物において、酸素存在下で反応を行う場合、その酸素濃度は０．１〜２５％が好ましい。また、水は（Ｃ）金属錯体触媒の金属と、（Ｄ）窒素原子含有化合物との錯形成を壊す作用があるので、露点−２０℃の乾燥雰囲気中で行うのが好ましい。
【００３３】
以下、本発明を実施例により詳説する。
【実施例１】
【００３４】
以下の組成物を空気（酸素濃度２０％、露点−９０℃）中で均一に混合した。次いで、５０℃で３時間加熱し、ゲル状の架橋重合体を得た。得られたゲル状架橋重合体は、無色透明であった。
【００３５】
化合物（Ａ−１）                                    ４．４２ｇ
化合物（Ａ−２）                                    ４．５９ｇ
化合物（Ｂ−１）                                    ０．９９ｇ
白金−ジビニルテトラメチルジシロキサン錯体（Ｐｔ  ０．２４質量％）  １．２５ｇ
六フッ化リン酸リチウム                            １２．７ｇ
エチレンカーボネート                              ３１．９ｇ
ジエチルカーボネート                              ５５．４ｇ
【００３６】
【化４】
2004156021.tif 000005
【００３７】
【化５】
2004156021.tif 000006
【００３８】
【化６】
2004156021.tif 000007
【実施例２】
【００３９】
実施例１と同様の組成物を空気（酸素濃度２０％、露点−１０℃）中で均一に混合した。次いで、５０℃で３時間加熱し、ゲル状の架橋重合体を得た。得られたゲル状架橋重合体は、淡黄色透明であった。
【実施例３】
【００４０】
実施例１と同様の組成物をアルゴン（露点−９０℃）中で均一に混合した。次いで、５０℃で３時間加熱し、ゲル状の架橋重合体を得た。得られたゲル状架橋重合体は、淡黄色透明であった。
【００４１】
（比較例１）
下記化合物を、空気（酸素濃度２０％、露点−９０℃）中で均一に混合した。次いで、５０℃で３時間加熱し、ゲル状の架橋重合体を得た。得られたゲル状架橋体重合は、濃茶褐色であった。
【００４２】
化合物（Ａ−１）                                    ８．１７ｇ
化合物（Ｂ−１）                                    １．８３ｇ
白金−ジビニルテトラメチルジシロキサン錯体（Ｐｔ  ０．２４質量％）  １．２５ｇ
六フッ化リン酸リチウム                            １２．７ｇ
エチレンカーボネート                              ３１．９ｇ
ジエチルカーボネート                              ５５．４ｇ
【実施例４】
【００４３】
以下の化合物を空気（酸素濃度２０％、露点−９０℃）中で均一に混合した。Ｎ，Ｎ，Ｎ′，Ｎ′−テトラメチルエチレンジアミンは、白金に対して、等ｍｏｌ量添加した。次いで、５０℃で３時間加熱し、ゲル状の架橋重合体を得た。得られたゲル状架橋重合体は、無色透明であった。
【００４４】
化合物（Ａ−１）                                    ８．１７ｇ
化合物（Ｂ−１）                                    １．８３ｇ
白金−ジビニルテトラメチルジシロキサン錯体（Ｐｔ  ０．２４質量％）  １．２５ｇ
Ｎ，Ｎ，Ｎ′，Ｎ′−テトラメチルエチレンジアミン     ０．００１８ｇ
ジエチルカーボネート                              ８８．７５ｇ
【実施例５】
【００４５】
以下の化合物をアルゴン（露点−９０℃）中で均一に混合した。Ｎ，Ｎ，Ｎ′，Ｎ′−テトラメチルエチレンジアミンは、白金原子１ｍｏｌに対して、２ｍｏｌ添加した。次いで、５０℃で３時間加熱し、ゲル状の架橋重合体を得た。得られたゲル状架橋重合体は、淡黄色であった。
【００４６】
化合物（Ａ−１）                                    ８．１７ｇ
化合物（Ｂ−１）                                    １．８３ｇ
白金−ジビニルテトラメチルジシロキサン錯体（Ｐｔ  ０．２４質量％）  １．２５ｇ
Ｎ，Ｎ，Ｎ′，Ｎ′−テトラメチルエチレンジアミン     ０．００３６ｇ
ジエチルカーボネート                              ８８．７５ｇ
【実施例６】
【００４７】
以下の化合物を空気（酸素濃度２０％、露点−９０℃）中で均一に混合した。Ｎ，Ｎ，Ｎ′，Ｎ′−テトラメチルエチレンジアミンは、白金原子１ｍｏｌに対して、０．２ｍｏｌ添加した。次いで、５０℃で３時間加熱し、ゲル状の架橋重合体を得た。得られたゲル状架橋重合体は、無色透明であった。
【００４８】
化合物（Ａ−１）                                    ８．７３ｇ
化合物（Ｂ−１）                                    １．２７ｇ
白金−ジビニルテトラメチルジシロキサン錯体（Ｐｔ  ０．２４質量％）  １．２５ｇ
Ｎ，Ｎ，Ｎ′，Ｎ′−テトラメチルエチレンジアミン    ０．０００３６ｇ
ジエチルカーボネート                              ８８．７５ｇ
【００４９】
（比較例２）
Ｎ，Ｎ，Ｎ′，Ｎ′−テトラメチルエチレンジアミンを添加しない以外は、実施例１と同様の組成の下記化合物を、空気（酸素濃度２０％、露点−９０℃）中で均一に混合した。次いで、５０℃で３時間加熱し、ゲル状の架橋重合体を得た。得られたゲル状架橋重合体は、濃茶褐色であった。
【００５０】
化合物（Ａ−１）                                    ８．７３ｇ
化合物（Ｂ−１）                                    １．２７ｇ
白金−ジビニルテトラメチルジシロキサン錯体（Ｐｔ  ０．２４質量％）  １．２５ｇ
ジエチルカーボネート                              ８８．７５ｇ
【００５１】
（比較例３）
比較例２と同様の組成の化合物を、アルゴン（露点−９０℃）中で均一に混合した。次いで、５０℃で３時間加熱し、ゲル状の架橋重合体を得た。得られたゲル状架橋重合体は、濃茶褐色であった。
【実施例７】
【００５２】
以下の化合物を酸素／窒素混合気体（酸素濃度３％、露点−９０℃）中で均一に混合した。次いで、５０℃で３時間加熱し、ゲル状の架橋重合体を得た。得られたゲル状架橋重合体は、無色透明であった。
【００５３】
化合物（Ａ−２）                                    ８．２２ｇ
化合物（Ｂ−１）                                    １．７８ｇ
白金−ジビニルテトラメチルジシロキサン錯体（Ｐｔ  ０．２４質量％）  １．２５ｇ
ジエチルカーボネート                              ８８．７５ｇ
【実施例８】
【００５４】
以下の化合物を空気（酸素濃度２０％、露点−９０℃）中で均一に混合した。１，３−ジシクロヘキシルカルボジイミドは、白金に対して、等ｍｏｌ量添加した。次いで、５０℃で３時間加熱し、ゲル状の架橋重合体を得た。得られたゲル状架橋重合体は、無色透明であった。
【００５５】
化合物（Ａ−１）                                    ８．１７ｇ
化合物（Ｂ−１）                                    １．８３ｇ
白金−ジビニルテトラメチルジシロキサン錯体（Ｐｔ  ０．２４質量％）  １．２５ｇ
Ｎ，Ｎ，Ｎ′，Ｎ′−テトラメチルエチレンジアミン     ０．００３２ｇ
ジエチルカーボネート                              ８８．７５ｇ
【実施例９】
【００５６】
以下の化合物をアルゴン（露点−９０℃）中で均一に混合した。Ｎ，Ｎ，Ｎ′，Ｎ′−テトラメチルエチレンジアミンは、白金原子１ｍｏｌに対して、０．２ｍｏｌ添加した。次いで、５０℃で３時間加熱し、ゲル状の架橋重合体を得た。得られたゲル状架橋重合体は、無色透明であった。
【００５７】
化合物（Ａ−１）                                    ８．１７ｇ
化合物（Ｂ−１）                                    １．８３ｇ
白金−ジビニルテトラメチルジシロキサン錯体（Ｐｔ  ０．２４質量％）  １．２５ｇ
Ｎ，Ｎ，Ｎ′，Ｎ′−テトラメチルエチレンジアミン     ０．０００６４ｇ
ジエチルカーボネート                              ８８．７５ｇ
【産業上の利用可能性】
【００５８】
本発明の組成物は、粘着剤、ゲル化剤、光学基板、電気化学素子用材料、コーティング材料、医療材料、封止剤等に使用できるヒドロシリル反応を用いた反応組成物に関し、着色により製品のイメージや特性が悪化するために、材料の透明性が求められる分野で利用することができる。